(57)【要約】【課題】優れた摺動性を有する摺動部材及びその製造方法を提供する。【解決手段】摺動部材（１）は、摺動基材（２）と、Ｚｎ−Ｎｉ合金めっき層（３）とを備える。Ｚｎ−Ｎｉ合金めっき層（３）は摺動基材（２）の表面上に配置される。Ｚｎ−Ｎｉ合金めっき層（３）はγ層を含む。γ相の（４１１）面の間隔は２．１１１Å以上である。摺動部材（１）は、Ｚｎ−Ｎｉ合金めっき層（３）を備える。Ｚｎ−Ｎｉ合金めっき層（３）はγ相を含み、γ相の（４１１）面の間隔が２．１１１Å以上である。このため、Ｚｎ−Ｎｉ合金めっき層（３）の硬度が高まる。その結果、摺動部材（１）の摺動性が高まる。【選択図】図１
2019044235.tif 000002
【特許請求の範囲】
【請求項１】
摺動基材と、
前記摺動基材の表面上に配置されるＺｎ−Ｎｉ合金めっき層とを備え、
前記Ｚｎ−Ｎｉ合金めっき層はγ相を含み、前記γ相の（４１１）面の間隔が２．１１１Å以上である、摺動部材。
【請求項２】
請求項１に記載の摺動部材であって、
前記Ｚｎ−Ｎｉ合金めっき層のビッカース硬さＨｖが６００以上である、摺動部材。
【請求項３】
請求項１又は請求項２に記載の摺動部材であって、
前記Ｚｎ−Ｎｉ合金めっき層表面の光沢度が１００以上である、摺動部材。
【請求項４】
請求項１〜３のいずれか１項に記載の摺動部材であって、
前記Ｚｎ−Ｎｉ合金めっき層の厚さは１〜２０μｍである、摺動部材。
【請求項５】
請求項１〜請求項４のいずれか１項に記載の摺動部材であって、
摺動基材と、
前記摺動基材の表面上に配置されるＺｎ−Ｎｉ合金めっき層であって、亜鉛イオン、ニッケルイオン及びクロムイオンを含有し、前記クロムイオンの濃度が５０〜８００ｐｐｍであるめっき液を用いためっき処理により形成されているＺｎ−Ｎｉ合金めっき層とを備える、摺動部材。
【請求項６】
摺動部材の製造方法であって、
摺動基材、及び、亜鉛イオン、ニッケルイオン及びクロムイオンを含有し、前記クロムイオンの濃度が５０〜２０００ｐｐｍであるめっき液を準備する工程と、
前記摺動基材の表面を前記めっき液に接触させて、前記摺動基材の表面上にＺｎ−Ｎｉ合金めっき層を形成する工程を備える、摺動部材の製造方法。
【請求項７】
請求項６に記載の摺動部材の製造方法であって、
前記めっき液の前記クロムイオンの濃度が５０〜８００ｐｐｍである、摺動部材の製造方法。
【発明の詳細な説明】
【技術分野】
【０００１】
本発明は、摺動部材及び摺動部材の製造方法に関する。
【背景技術】
【０００２】
摺動部材は、他の部材と少なくとも一部が接触し、その接触部分が摺動する（擦れながら滑る）部材の総称である。摺動部材はたとえば、列車の車輪及びレール、エンジンシリンダ及びピストン、クランクシャフト及びコネクティングロッド、ドリル加工における工具、鋸刃、滑車（プーリー）、ギヤ、ねじ継手、ベアリング、ガイド部材、及び、金型により塑性変形を伴う成形加工を受ける鋼板および棒鋼等である。摺動部材は、他の部材と繰り返し擦れ合う。したがって、摺動部材には、繰り返しの摺動を受けても摩耗や焼付きを生じない性質、すなわち高い摺動性が求められる。
【０００３】
摺動部材の摺動性を高めるために、摺動部材表面上にめっき層が形成される場合がある。めっき層はたとえば、合金めっき層である。合金めっき層により摺動部材の摺動性を高めることができる。
【０００４】
たとえば、特開２０１４−２２８０６３号公報（特許文献１）は、摺動面に合金被膜を形成して摺動性を高める技術を提案する。特許文献１に記載された摺動部材は、摺動面にスズと亜鉛とからなるスズ−亜鉛合金被膜が形成された摺動部材であって、合金被膜の膜厚は１０〜２５μｍであり、合金被膜において、スズと亜鉛全体に対する亜鉛の重量割合が２０％以上かつ８０％以下であることを特徴とする。これにより、摺動部における摺動が過酷な状態であっても、摩耗量を抑えることが可能であり、種々の機械の長寿命化に寄与できる、と特許文献１には記載されている。
【０００５】
ところで、摺動部材は、製造された後輸送され、使用されるまで一定期間保管される。摺動部材の輸送及び保管は、長期間に渡る場合がある。さらに、摺動部材の保管は屋外で行われる場合がある。屋外で長期に保管された場合、摺動基材表面に錆が発生し、摺動部材の摺動性（特に耐焼付き性）が低下する場合がある。したがって、摺動部材には、上述の摺動性に加え、優れた耐食性が要求される。
【０００６】
たとえば、特開平０５−２７９７７２号公報（特許文献２）は、耐焼付き性に加え、耐食性を高める技術を提案する。特許文献２に記載された耐摩耗性摺動部材は、重量で、Ｚｎ：１０〜３５％、Ｐｂ：２〜２０％、Ｎｉ：１〜１０％、Ｂ（硼素）：０．１〜１％、残部：Ｃｕおよび不可避不純物から成る耐摩耗性摺動合金で形成された摺動層が、鋼裏金または銅めっき付鋼裏金の表面に一体に積層されている。これにより、高速化、高温化した厳しい使用条件下においても優れた耐焼付き性、耐摩耗性、耐腐食性を有する摺動部材が得られる、と特許文献２には記載されている。
【先行技術文献】
【特許文献】
【０００７】
【特許文献１】特開２０１４−２２８０６３号公報
【特許文献２】特開平０５−２７９７７２号公報
【発明の概要】
【発明が解決しようとする課題】
【０００８】
特許文献１及び特許文献２に記載された技術によれば、摺動部材の表面に合金めっき層を形成することで摺動性を高めることができる。しかしながら、上述の技術を用いても、十分な摺動性が得られない場合があった。
【０００９】
本発明の目的は、優れた摺動性を有する摺動部材及びその製造方法を提供することである。
【課題を解決するための手段】
【００１０】
本実施形態の摺動部材は、摺動基材と、Ｚｎ−Ｎｉ合金めっき層とを備える。Ｚｎ−Ｎｉ合金めっき層は摺動基材の表面上に配置される。Ｚｎ−Ｎｉ合金めっき層はγ層を含む。γ相の（４１１）面の間隔は２．１１１Å以上である。
【００１１】
本実施形態の摺動部材の製造方法は、準備工程と、めっき層形成工程とを備える。準備工程では、摺動基材及びめっき液を準備する。めっき液は、亜鉛イオン、ニッケルイオン及びクロムイオンを含有し、クロムイオンの濃度が５０〜２０００ｐｐｍである。めっき層形成工程では、摺動基材の表面をめっき液に接触させて、摺動基材の表面上にＺｎ−Ｎｉ合金めっき層を形成する。
【発明の効果】
【００１２】
上記製造方法で製造された本実施形態の摺動部材は、優れた摺動性を有する。
【図面の簡単な説明】
【００１３】
【図１】図１は、Ｚｎ−Ｎｉ合金めっき層のγ相の（４１１）面の間隔と、硬度との関係を示す図である。
【図２】図２は、めっき液中のＣｒ濃度と、Ｚｎ−Ｎｉ合金めっき層のγ相の（４１１）面の間隔との関係を示す図である。
【図３】図３は、めっき液中のＣｒ濃度と、Ｚｎ−Ｎｉ合金めっき層の表面の光沢度との関係を示す図である。
【図４】図４は、本実施形態による摺動部材の断面図である。
【発明を実施するための形態】
【００１４】
以下、図面を参照して、本実施形態を詳しく説明する。図中同一又は相当部分には同一符号を付してその説明は繰り返さない。
【００１５】
本発明者らは、摺動部材の摺動性について検討を行った。その結果、以下の知見を得た。
【００１６】
摺動部材の摺動性（特に、耐焼付き性）を高めるには、高硬度及び高融点を有するめっき層を、摺動部材の表面に形成することが有効である。めっき層の硬度が高ければ、摺動時にめっき層が損傷を受けにくい。さらに、めっき層の融点が高ければ、摺動時に局所的にめっき層が高温になった場合でも、めっき層の硬度の低下を抑制できる。その結果、摺動部材の摺動性が高まる。
【００１７】
亜鉛を含有するめっき層を形成すれば、犠牲防食により、摺動部材の耐食性が高まる。しかしながら、亜鉛（Ｚｎ）は、硬度及び融点が比較的低い。そのため、亜鉛めっき層を形成しても摺動部材の摺動性を高められない場合がある。
【００１８】
一方で、Ｚｎ合金であるＺｎ−Ｎｉ合金は、十分な高硬度及び高融点を有する。したがって、Ｚｎ−Ｎｉ合金によりめっき層を構成すれば、摺動部材の摺動性を高めることができる。本明細書において、Ｚｎ−Ｎｉ合金及び不純物からなるめっき層を、Ｚｎ−Ｎｉ合金めっき層という。
【００１９】
本発明者らは、Ｚｎ−Ｎｉ合金めっき層の硬度を高める方法を検討した。その結果、次の知見を得た。
【００２０】
これまで、めっきにより形成されたＺｎ−Ｎｉ合金について、結晶構造と物性との関係の詳細な解析は行われてこなかった。しかしながら、本発明者らは、Ｚｎ−Ｎｉ合金めっき層の結晶構造を変化させることにより、Ｚｎ−Ｎｉ合金めっき層の硬度を変化できることを知見した。
【００２１】
図１は、Ｚｎ−Ｎｉ合金めっき層のγ相の（４１１）面の間隔と、硬度との関係を示す図である。縦軸に示す、めっき層の硬度（Ｈｖ）とは、ＪＩＳ  Ｚ２２４４（２００９）に準拠した、Ｚｎ−Ｎｉ合金めっき層のビッカース硬さＨｖを意味する。横軸に示す、めっき層の面間隔（Å）とは、Ｚｎ−Ｎｉ合金めっき層に含まれるγ相の（４１１）面の間隔（Å）である。以下、Ｚｎ−Ｎｉ合金めっき層に含まれるγ相の（４１１）面の間隔（Å）をＺｎ−Ｎｉ合金めっき層の面間隔ともいう。図１は、後述する実施例より得られた。
【００２２】
図１を参照して、Ｚｎ−Ｎｉ合金めっき層の面間隔と、Ｚｎ−Ｎｉ合金めっき層のビッカース硬さＨｖとは比例する。この理由は定かでないが、次のとおりと推測される。Ｚｎ−Ｎｉ合金めっき層はγ相を含む。γ相は、化学式Ｎｉ５Ｚｎ２１、格子定数ａ＝０．８９０ｎｍの立方晶の結晶構造を有する相である。このγ相の（４１１）面の間隔が広がることによってＺｎ−Ｎｉ合金めっき層に歪が付与され、硬度が高まる。図１では、Ｚｎ−Ｎｉ合金めっき層の面間隔が２．１１１Å以上であれば、Ｚｎ−Ｎｉ合金めっき層のビッカース硬さＨｖが６００以上になる。
【００２３】
続いて、本発明者らは、Ｚｎ−Ｎｉ合金めっき層の面間隔を広げる方法について検討を行った。その結果、次の知見を得た。
【００２４】
めっき液中にクロムイオンを含有させてＺｎ−Ｎｉ合金めっき層を形成すれば、Ｚｎ−Ｎｉ合金めっき層の面間隔が広がる。図２は、めっき液中のＣｒ濃度と、そのめっき液を用いて電気めっきにより形成したＺｎ−Ｎｉ合金めっき層のγ相の（４１１）面の間隔との関係を示す図である。縦軸に示す、めっき層の面間隔（Å）とは、Ｚｎ−Ｎｉ合金めっき層に含まれるγ相の（４１１）面の間隔（Å）である。横軸に示す、めっき液中のＣｒ濃度（ｐｐｍ）とは、めっき液に含まれるクロムイオンの濃度（ｐｐｍ）を示す。図２は、後述する実施例より得られた。図２では、めっき液中のクロムイオンの濃度、電流密度及びめっき液の流速を変えてＺｎ−Ｎｉ合金めっき層を形成した結果を示す。電流密度及び流速が同一条件の場合、同一の印を付した。たとえば、図２中、白丸印（○）は、電流密度：４Ａ／ｄｍ２、流速：０．５ｍ／ｓでＺｎ−Ｎｉ合金めっき層を形成したことを意味する。
【００２５】
図２を参照して、めっき液中のクロムイオンの濃度が０ｐｐｍの場合、そのめっき液を用いて形成したＺｎ−Ｎｉ合金めっき層の面間隔は、電流密度及び流速にかかわらず２．１１１Å未満である。しかしながら、めっき液中にクロムイオンが含有されれば、クロムイオンの濃度の増加に伴って、そのめっき液を用いて形成したＺｎ−Ｎｉ合金めっき層の面間隔が、電流密度及び流速にかかわらず、広くなる。つまり、めっき液中にクロムイオンを含有させることにより、Ｚｎ−Ｎｉ合金めっき層の面間隔が広がることが分かった。
【００２６】
めっき液中のクロムイオンがＺｎ−Ｎｉ合金めっき層の面間隔を広げる理由は定かではない。図１及び図２に示す全てのＺｎ−Ｎｉ合金めっき層は、Ｃｒ含有量が検出限界以下であった。したがって、Ｃｒは、Ｚｎ−Ｎｉ合金めっき層中に共析することによってＺｎ−Ｎｉ合金めっき層の面間隔を広げているのではないと推測される。Ｃｒは、Ｚｎ−Ｎｉ合金めっき層形成中のＺｎ−Ｎｉ合金の核生成に影響を与えていると推測される。
【００２７】
Ｚｎ−Ｎｉ合金めっき層を形成するためのめっき液において、目的とする合金めっき層の金属成分（Ｚｎ及びＮｉ）以外の金属イオンは、基本的に不純物である。つまり、クロムイオンは、Ｚｎ−Ｎｉ合金めっき層を形成するためのめっき液に対しては不純物といえる。めっき液中の不純物は、めっき不良を引き起こす場合がある。めっき不良とはたとえば、外観不良及び物性不良である。外観不良はたとえば、ピット、ざらつき、くもり、色むら及び無めっき等である。物性不良はたとえば、めっき層の硬度低下、延展性低下、密着性低下及び耐食性低下等である。これまで、めっき不良を抑制するため、めっき液中の不純物の低減が試みられてきた。
【００２８】
しかしながら、上記検討の結果、本発明者らは、特定条件の下でめっき液中の不純物がめっき層の硬度を高めるという、従来とは全く異なる知見を得た。
【００２９】
以上のとおり、本発明者らは、Ｚｎ−Ｎｉ合金めっき層の結晶構造を変化させることにより、硬度を高める方法を知見した。具体的には、Ｚｎ−Ｎｉ合金めっき層の（４１１）面の間隔を広げて、２．１１１Å以上にすれば、Ｚｎ−Ｎｉ合金めっき層の硬度が高まる。Ｚｎ−Ｎｉ合金めっき層の硬度が高まれば、摺動部材の摺動性が高まる。また、めっき液中に、本来であれば不純物であるはずのクロムイオンを含有させることにより、Ｚｎ−Ｎｉ合金めっき層の（４１１）面の間隔を広げることができることを知見した。
【００３０】
ところで、摺動部材には、優れた外観が要求される場合がある。外観の良否は、摺動部材の表面で反射する光の量（光沢度）を基準に判断される。光沢度が高ければ、外観が良いと判断する。
【００３１】
図３は、めっき液中のクロムイオンの濃度と、そのめっき液を用いて電気めっきにより形成したＺｎ−Ｎｉ合金めっき層の表面の光沢度との関係を示す図である。縦軸のめっき層表面の光沢度とは、Ｚｎ−Ｎｉ合金めっき層表面の、ＪＩＳ  Ｚ８７４１（１９９７）に準拠した鏡面光沢度を意味する。横軸に示す、めっき液中のＣｒ濃度（ｐｐｍ）とは、めっき液に含まれるクロムイオンの濃度（ｐｐｍ）を意味する。図３は、後述する実施例から得られた。図３では、図２と同様にめっき液中のクロムイオンの濃度、電流密度及びめっき液の流速を変えてＺｎ−Ｎｉ合金めっき層を形成した結果を示す。電流密度及び流速が同一条件の場合、同一の印を付した。たとえば、図３中、白丸印（○）は、電流密度：４Ａ／ｄｍ２、流速：０．５ｍ／ｓでＺｎ−Ｎｉ合金めっき層を形成したことを意味する。
【００３２】
図３を参照して、めっき液中のクロムイオンの濃度が０ｐｐｍから１００ｐｐｍへと高まるのに伴って、電流密度及び流速にかかわらずＺｎ−Ｎｉ合金めっき層表面の光沢度も高まる。しかしながら、めっき液中のクロムイオンの濃度が１００ｐｐｍより多くなると、Ｚｎ−Ｎｉ合金めっき層表面の光沢度は、めっき液中のクロムイオンの濃度の増加に伴って低下する。Ｚｎ−Ｎｉ合金めっき層表面の光沢度は、めっき液中のクロムイオンの濃度が１０００ｐｐｍに到達した時点で２０〜４０程度になる。これは、めっき液中のクロムイオンの濃度が０ｐｐｍであった場合のＺｎ−Ｎｉ合金めっき層表面の光沢度６０〜１２０程度と比較して低い。
【００３３】
めっき液中のクロムイオンの濃度を一定以下にすることで、Ｚｎ−Ｎｉ合金めっき層の硬度だけでなく、表面の光沢度を高めることができることが分かった。この場合、摺動部材は、優れた摺動性に加えて、優れた外観を有する。
【００３４】
以上の知見に基づいて完成した本実施形態の摺動部材は、摺動基材と、Ｚｎ−Ｎｉ合金めっき層とを備える。Ｚｎ−Ｎｉ合金めっき層は摺動基材の表面上に配置される。Ｚｎ−Ｎｉ合金めっき層はγ層を含む。γ相の（４１１）面の間隔は２．１１１Å以上である。
【００３５】
本実施形態の摺動部材は、Ｚｎ−Ｎｉ合金めっき層を備える。Ｚｎ−Ｎｉ合金めっき層はγ相を含み、γ相の（４１１）面の間隔が２．１１１Å以上である。このため、Ｚｎ−Ｎｉ合金めっき層の硬度が高まる。その結果、摺動部材の摺動性が高まる。
【００３６】
好ましくは、上記Ｚｎ−Ｎｉ合金めっき層のビッカース硬さＨｖは６００以上である。
【００３７】
好ましくは、上記Ｚｎ−Ｎｉ合金めっき層表面の光沢度は１００以上である。
【００３８】
この場合、摺動部材は、優れた摺動性に加えて、優れた外観を有する。
【００３９】
上記Ｚｎ−Ｎｉ合金めっき層の厚さは１〜２０μｍであってもよい。
【００４０】
上記Ｚｎ−Ｎｉ合金めっき層は、亜鉛イオン、ニッケルイオン及びクロムイオンを含有し、クロムイオンの濃度が５０〜８００ｐｐｍであるめっき液を用いためっき処理により形成されていることが好ましい。
【００４１】
上記Ｚｎ−Ｎｉ合金めっき層を備える摺動部材は、優れた摺動性に加えて、優れた外観を有する。
【００４２】
本実施形態の摺動部材の製造方法は、準備工程と、めっき層形成工程とを備える。準備工程では、摺動基材及びめっき液を準備する。めっき液は、亜鉛イオン、ニッケルイオン及びクロムイオンを含有し、クロムイオンの濃度が５０〜２０００ｐｐｍである。めっき層形成工程では、摺動基材の表面をめっき液に接触させて、摺動基材の表面上にＺｎ−Ｎｉ合金めっき層を形成する。
【００４３】
本実施形態の摺動部材を製造するためのめっき液には、クロムイオンが５０〜２０００ｐｐｍ含有される。これにより、Ｚｎ−Ｎｉ合金めっき層の面間隔が２．１１１Å以上になり、Ｚｎ−Ｎｉ合金めっき層の硬度が高まる。その結果、摺動部材の摺動性が高まる。
【００４４】
好ましくは、上記めっき液のクロムイオンの濃度は５０〜８００ｐｐｍである。
【００４５】
この場合、摺動部材は優れた摺動性に加え、優れた外観を有する。
【００４６】
以下、本実施形態による摺動部材及びその製造方法について詳述する。
【００４７】
［摺動部材］
図４は、本実施形態による摺動部材１の断面図である。図４を参照して、摺動部材１は、摺動基材２と、Ｚｎ−Ｎｉ合金めっき層３とを備える。Ｚｎ−Ｎｉ合金めっき層３は、摺動基材２の表面上に配置される。
【００４８】
［摺動基材］
摺動基材２は、摺動部材１として利用され、めっき可能な材料であれば特に限定されない。摺動部材１は、他の部材と少なくとも一部が接触し、その接触部分が摺動する（擦れながら滑る）部材の総称である。摺動基材２はたとえば、列車の車輪及びレール、エンジンシリンダ及びピストン、クランクシャフト及びコネクティングロッド、ドリル加工における工具、鋸刃、滑車（プーリー）、ギヤ、ねじ継手、ベアリング、ガイド部材、及び、金型により塑性変形を伴う成形加工を受ける鋼板および棒鋼等である。摺動基材２の組成は、特に限定されない。摺動基材２はたとえば、炭素鋼、ステンレス鋼及び合金鋼等である。
【００４９】
［Ｚｎ−Ｎｉ合金めっき層］
Ｚｎ−Ｎｉ合金めっき層３は、Ｚｎ−Ｎｉ合金及び不純物からなる。Ｚｎ−Ｎｉ合金は、亜鉛（Ｚｎ）及びニッケル（Ｎｉ）を含有する。Ｚｎ−Ｎｉ合金は不純物を含有する場合がある。ここで、Ｚｎ−Ｎｉ合金めっき層３の不純物、及び、Ｚｎ−Ｎｉ合金の不純物とは、Ｚｎ及びＮｉ以外の物質で、摺動部材１の製造中等にＺｎ−Ｎｉ合金めっき層３に含有され、本発明の効果に影響を与えない範囲の含有量で含まれる物質を含む。
【００５０】
Ｚｎ−Ｎｉ合金めっき層３の化学組成全体を１００質量％とした場合に、Ｚｎ−Ｎｉ合金めっき層３は、６〜２０質量％のＮｉを含有する。この場合、Ｚｎ−Ｎｉ合金は後述するη相及びγ相の混相となる場合がある。Ｚｎ−Ｎｉ合金めっき層３のＮｉ含有量の下限が１０質量％であれば、Ｚｎ−Ｎｉ合金はγ相単相となる。この場合、Ｚｎ−Ｎｉ合金めっき層の硬度がさらに高まる。したがって、好ましくは、Ｚｎ−Ｎｉ合金めっき層３のＮｉ含有量の下限は１０質量％であり、さらに好ましくは１２質量％である。好ましくは、Ｚｎ−Ｎｉ合金めっき層３のＮｉ含有量の上限は１６質量％である。
【００５１】
上述の不純物には、Ｃｒが含まれる。Ｚｎ−Ｎｉ合金めっき層３には、たとえば１．０％以下のＣｒが含有されてもよい。しかしながら、Ｚｎ−Ｎｉ合金めっき層３にＣｒが含有されれば、犠牲防食の効果が低下し、摺動部材１の耐食性が低下する可能性がある。したがって、好ましくは、Ｚｎ−Ｎｉ合金めっき層３のＣｒ含有量は０ｐｐｍである。ここで、Ｚｎ−Ｎｉ合金めっき層３のＣｒ含有量が０ｐｐｍであるとは、後述するＺｎ−Ｎｉ合金めっき層３の組成の測定方法において、Ｃｒが検出限界以下であることを意味する。
【００５２】
［Ｚｎ−Ｎｉ合金めっき層の組成の測定方法］
Ｚｎ−Ｎｉ合金めっき層３の組成は次の方法で測定する。ハンドヘルド蛍光Ｘ線分析装置（日本電子株式会社製ＤＰ２０００（商品名ＤＥＬＴＡ  Ｐｒｅｍｉｕｍ））を用いて測定する。測定は、Ｚｎ−Ｎｉ合金めっき層３の表面の任意の４箇所を組成分析する。Ａｌｌｏｙ  ＰｌｕｓモードによりＺｎ及びＮｉの測定含有量を求める。求めたＺｎ及びＮｉの測定含有量の総量でＮｉの測定含有量を除したものをＮｉ含有量（質量％）とする。Ｎｉ含有量（質量％）は、組成分析した４箇所の測定結果の算術平均とする。Ｚｎ−Ｎｉ合金めっき層３中のＣｒ含有量を測定する場合、同様の方法で測定する。Ｃｒが検出限界以下の場合、Ｚｎ−Ｎｉ合金めっき層３のＣｒ含有量を０ｐｐｍとする。
【００５３】
Ｚｎ−Ｎｉ合金めっき層３に含まれる亜鉛（Ｚｎ）は、摺動部材に通常含まれる鉄（Ｆｅ）と比較して卑な金属である。そのため、犠牲防食の効果があり、摺動部材の耐食性が高まる。
【００５４】
［Ｚｎ−Ｎｉ合金めっき層の結晶構造］
Ｚｎ−Ｎｉ合金めっき層３は、γ相を含む。上述のとおり、Ｚｎ−Ｎｉ合金めっき層３の結晶構造は、化学組成に応じて変化する。具体的には、めっきにより形成されたＺｎ−Ｎｉ合金には、η相、γ相及びα相が含まれる。η相は、化学式Ｚｎ、格子定数ａ＝０．２６７ｎｍ及びｃ＝０．４９５ｎｍの六方晶の結晶構造を有する相である。γ相は、化学式Ｎｉ５Ｚｎ２１、格子定数α＝０．８９０ｎｍの立方晶の結晶構造を有する相である。α相は、化学式Ｎｉ、格子定数ａ＝０．３５２ｎｍの面心立方晶の結晶構造を有する相である。Ｚｎ−Ｎｉ合金めっき層３結晶構造は、これらの相の混相であってもよい。しかしながら、Ｚｎ−Ｎｉ合金めっき層３の結晶構造が、γ相単相であれば、硬度がさらに高まる。したがって、好ましくは、Ｚｎ−Ｎｉ合金めっき層３の結晶構造は、γ相単相である。
【００５５】
［Ｚｎ−Ｎｉ合金めっき層の結晶構造の同定方法］
Ｚｎ−Ｎｉ合金めっき層３の結晶構造は、次の方法で同定する。Ｚｎ−Ｎｉ合金めっき層３表面に対して、以下の測定条件でＸ線回折測定を実施する。得られた実測プロファイルとＡＳＴＭカードに記載された値とを比較して相を同定する。
・装置：株式会社リガク製  ＲＩＮＴ−２５００
・Ｘ線管球：Ｃｏ‐Ｋα線
・スキャンレンジ：２θ＝１０〜１１０°
・スキャンステップ：０．０２°
【００５６】
［Ｚｎ−Ｎｉ合金めっき層中のγ相の（４１１）面の間隔］
Ｚｎ−Ｎｉ合金めっき層３に含まれるγ相の（４１１）面の間隔は２．１１１Å以上である。以下、Ｚｎ−Ｎｉ合金めっき層３に含まれるγ相の（４１１）面の間隔を、Ｚｎ−Ｎｉ合金めっき層３の面間隔という。Ｚｎ−Ｎｉ合金めっき層３の面間隔が２．１１１Å以上であれば、Ｚｎ−Ｎｉ合金めっき層３の硬度が高まる。この場合、摺動部材１の摺動性が高まる。
【００５７】
図１を参照して、Ｚｎ−Ｎｉ合金めっき層３の面間隔と、Ｚｎ−Ｎｉ合金めっき層３の硬度（Ｈｖ）とは比例する。上述のとおり、Ｚｎ−Ｎｉ合金めっき層３の面間隔が広がれば、Ｚｎ−Ｎｉ合金めっき層３に歪が付与され、Ｚｎ−Ｎｉ合金めっき層３の硬度が高まると推測される。したがって、Ｚｎ−Ｎｉ合金めっき層３の面間隔が広い程、Ｚｎ−Ｎｉ合金めっき層３の硬度（Ｈｖ）が高まると言える。好ましくは、Ｚｎ−Ｎｉ合金めっき層３の面間隔の下限は、２．１１２Åであり、さらに好ましくは、２．１１３Åである。Ｚｎ−Ｎｉ合金めっき層３の面間隔の上限は、特に限定されない。しかしながら、Ｚｎ−Ｎｉ合金めっき層３の面間隔の上限はたとえば、２．１１６Åである。
【００５８】
Ｚｎ−Ｎｉ合金めっき層３の面間隔は、後述するめっき層形成工程において、めっき液中のクロムイオンの濃度を変化させることによって調整できる。具体的には、めっき液中のクロムイオンの濃度が５０ｐｐｍ以上であれば、Ｚｎ−Ｎｉ合金めっき層３の面間隔を２．１１１Å以上にできる。
【００５９】
［Ｚｎ−Ｎｉ合金めっき層中のγ相の（４１１）面の間隔の測定方法］
Ｚｎ−Ｎｉ合金めっき層３に含まれるγ相の（４１１）面の間隔は、次の方法で測定する。上述の、Ｚｎ−Ｎｉ合金めっき層３の結晶構造の同定方法と同じ条件で、Ｘ線回折測定を実施する。得られた実測プロファイル中、（４１１）面に対応する２θ＝４９．０〜５２．０°の回折データをローレンツ関数でフィッティングする。ローレンツ関数は式（１）で与えられる。
回折強度（ｃｐｓ）＝ＰＨ／（１＋（２θ−ＰＰ）２／ＦＨ２）＋ＢＧ    （１）
ここで、ＰＨ；ピーク高さ（ｃｐｓ）、ＰＰ；ピーク位置（ｄｅｇ）、ＦＨ；半値幅（ｄｅｇ）、ＢＧ；バックグラウンド（ｃｐｓ）及び２θ；回折角度である。
実測プロファイルの回折強度とローレンツ関数で算出した強度との差の二乗を２θ＝４９．０〜５２．０°にわたって積算し、その総和が最小となるようにＰＨ、ＰＰ、ＦＨおよびＢＧの各変数を最適化する。変数の最適化にはエクセルソフトのソルバーを用いる。（４１１）面の間隔を最適化したピーク位置ＰＰ（ｄｅｇ）からブラッグの法則に従い算出する。得られた値を、Ｚｎ−Ｎｉ合金めっき層３に含まれるγ相の（４１１）面の間隔（Å）とする。
【００６０】
Ｚｎ−Ｎｉ合金めっき層３の硬度及び融点は、従来、摺動部材１のめっき層として使用されてきためっき層の硬度より高く、融点も従来のめっきと同等に高い。そのため、摺動を繰り返しても、Ｚｎ−Ｎｉ合金めっき層３の損傷は抑制される。その結果、摺動を繰り返しても、摺動性が維持される。
【００６１】
［Ｚｎ−Ｎｉ合金めっき層のビッカース硬さ］
上述のとおり、Ｚｎ−Ｎｉ合金めっき層３のγ相の（４１１）面の間隔を２．１１１Å以上にすれば、Ｚｎ−Ｎｉ合金めっき層３の硬度が高まる。好ましくは、Ｚｎ−Ｎｉ合金めっき層３のビッカース硬さＨｖは６００以上である。この場合、摺動部材１の摺動性がさらに高まる。好ましくは、Ｚｎ−Ｎｉ合金めっき層３のビッカース硬さＨｖの下限は６５０であり、さらに好ましくは７００である。Ｚｎ−Ｎｉ合金めっき層３のビッカース硬さＨｖの上限は、高い程好ましい。Ｚｎ−Ｎｉ合金めっき層３のビッカース硬さＨｖの上限はたとえば、１２００である。
【００６２】
［Ｚｎ−Ｎｉ合金めっき層のビッカース硬さ測定方法］
Ｚｎ−Ｎｉ合金めっき層３のビッカース硬さは次の方法で測定する。Ｚｎ−Ｎｉ合金めっき層３を備える摺動部材１を準備する。Ｚｎ−Ｎｉ合金めっき層３を備える摺動部材１を摺動部材１の表面に対して垂直に切断する。現れたＺｎ−Ｎｉ合金めっき層３の断面の任意の５点に対して、ＪＩＳ  Ｚ２２４４（２００９）に準拠した方法でビッカース硬さを測定する。測定には、株式会社フィッシャー・インストルメンツ製微小硬度計Ｆｉｓｃｈｅｒ  ｓｃｏｐｅ  ＨＭ２０００を用いる。試験温度は常温（２５℃）、試験力（Ｆ）は０．０１Ｎとする。得られた測定結果５点の内、最大値及び最小値を除いた３点の算術平均を、Ｚｎ−Ｎｉ合金めっき層３のビッカース硬さＨｖ（Ｈｖ０．００１）とする。
【００６３】
［Ｚｎ−Ｎｉ合金めっき層表面の光沢度］
好ましくは、Ｚｎ−Ｎｉ合金めっき層３表面の光沢度は１００以上である。ここで、光沢度とは、ＪＩＳ  Ｚ８７４１（１９９７）に定義される、屈折率が可視波長範囲全域にわたって一定値１．５６７であるガラス表面において、入射角６０°での鏡面光沢度（鏡面反射率ρ０（θ）＝０．１００１）を１００％とした場合の鏡面光沢度をいう。Ｚｎ−Ｎｉ合金めっき層３表面の光沢度が１００以上であれば、摺動部材１は優れた外観を有する。好ましくは、Ｚｎ−Ｎｉ合金めっき層３表面の光沢度の下限は、１０５であり、さらに好ましくは、１１０である。Ｚｎ−Ｎｉ合金めっき層３表面の光沢度の上限は高い程好ましい。Ｚｎ−Ｎｉ合金めっき層３表面の光沢度はたとえば、２００である。
【００６４】
［Ｚｎ−Ｎｉ合金めっき層表面の光沢度の測定方法］
Ｚｎ−Ｎｉ合金めっき層３表面の光沢度は次の方法で測定する。Ｚｎ−Ｎｉ合金めっき層３表面の任意の２点に対して、ＢＹＫ−Ｇａｒｄｎｅｒ  ＧｍｂＨ製ｍｉｃｒｏ−ＴＲＩ−ｇｌｏｓｓ（ポータブル光沢度計）を用いて、ＪＩＳ  Ｚ８７４１（１９９７）に準拠した方法で鏡面光沢度を測定する。得られた測定値の算術平均を、Ｚｎ−Ｎｉ合金めっき層３表面の光沢度とする。
【００６５】
［Ｚｎ−Ｎｉ合金めっき層の厚さ］
Ｚｎ−Ｎｉ合金めっき層３の厚さは特に限定されない。Ｚｎ−Ｎｉ合金めっき層３の厚さはたとえば、１〜２０μｍである。Ｚｎ−Ｎｉ合金めっき層３の厚さが１μｍ以上であれば、十分な摺動性を安定して得ることができる。Ｚｎ−Ｎｉ合金めっき層３の厚さが２０μｍを超えても、上記効果は飽和する。
【００６６】
［Ｚｎ−Ｎｉ合金めっき層の厚さの測定方法］
Ｚｎ−Ｎｉ合金めっき層３の厚さは、次の方法で測定する。Ｚｎ−Ｎｉ合金めっき層３の表面の任意の４箇所に対して、Ｈｅｌｍｕｔ  Ｆｉｓｃｈｅｒ  ＧｍｂＨ製、渦電流位相式膜厚計ＰＨＡＳＣＯＰＥＰＭ９１０を用いて、Ｚｎ−Ｎｉ合金めっき層３の厚さを測定する。測定は、ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）２１９６８（２００５）に準拠する方法で行う。４箇所の測定結果の算術平均を、Ｚｎ−Ｎｉ合金めっき層３の厚さとする。
【００６７】
Ｚｎ−Ｎｉ合金めっき層３は、後述するめっき層形成工程で形成される。このとき、好ましくは、亜鉛イオン、ニッケルイオン及びクロムイオンを含有し、クロムイオンの濃度が５０〜８００ｐｐｍであるめっき液を用いためっき処理により、Ｚｎ−Ｎｉ合金めっき層３が形成される。この場合、Ｚｎ−Ｎｉ合金めっき層３の光沢度が高まり、摺動部材１は、優れた摺動性に加えて、優れた外観を有する。
【００６８】
［製造方法］
本実施形態の摺動部材１の製造方法は、上記摺動部材１の製造方法である。摺動部材１の製造方法は、準備工程と、めっき層形成工程とを備える。
【００６９】
［準備工程］
準備工程では、摺動基材２及びめっき液を準備する。摺動基材２は、上述のとおり、摺動部材１として利用され、めっき可能な材料であれば特に限定されない。摺動基材２の組成は、特に限定されない。摺動基材２はたとえば、炭素鋼、ステンレス鋼及び合金鋼等である。めっき液は、亜鉛イオン、ニッケルイオン及びクロムイオンを含有する。クロムイオンの濃度は５０〜２０００ｐｐｍである。この場合、Ｚｎ−Ｎｉ合金めっき層３の面間隔が２．１１１Å以上になる。その結果、Ｚｎ−Ｎｉ合金めっき層３の硬度が高まり、摺動部材１の摺動性が高まる。めっき液には、好ましくは、亜鉛イオン：１〜１００ｇ／Ｌ、ニッケルイオン：１〜１００ｇ／Ｌが含有される。
【００７０】
めっき液中の金属イオンの種類及びクロムイオンの濃度は、サーモフィッシャーサイエンティフィック株式会社製、高周波誘導結合プラズマ（ＩＣＰ）発光分光分析装置（ｉＣＡＰ６３００）を用いて測定する。
【００７１】
［めっき層形成工程］
めっき層形成工程では、めっき処理によりＺｎ−Ｎｉ合金めっき層３を形成する。めっき層形成工程では、摺動基材２の表面をめっき液に接触させる。これにより、摺動基材２の表面上にＺｎ−Ｎｉ合金めっき層３を形成する。Ｚｎ−Ｎｉ合金めっき層３の形成は、電気めっきにより行うことが好ましい。電気めっきでは、上記摺動基材２の表面をめっき液に接触させ、通電することによって行う。電気めっきの条件は適宜設定できる。電気めっきの条件はたとえば、めっき液ｐＨ：１〜１０、めっき液温度：１０〜６０℃、電流密度：１〜１００Ａ／ｄｍ２、及び、処理時間：０．１〜３０分である。
【００７２】
好ましくは、上記めっき液のクロムイオンの濃度は５０〜８００ｐｐｍである。この場合、Ｚｎ−Ｎｉ合金めっき層３は、面間隔が２．１１１Å以上になるだけでなく、表面の光沢度が１００以上になる。そのため、摺動部材１は、優れた摺動性に加えて、優れた外観を有する。
【００７３】
［下地処理工程］
上記製造方法は、必要に応じて、めっき層形成工程の前に下地処理工程を備えてもよい。下地処理工程はたとえば、酸洗及びアルカリ脱脂である。下地処理工程では、摺動基材２の表面上に付着した油分等を洗浄する。下地処理工程はさらに、サンドブラスト及び機械研削仕上げ等の研削加工を備えてもよい。これらの下地処理は、１種のみ実施してもよく、複数の下地処理を組み合わせて実施してもよい。
【実施例】
【００７４】
以下、実施例を説明する。実施例中の％は、質量％を意味する。
【００７５】
［準備工程］
本実施例においては、摺動基材を想定して、市販の冷延鋼板を使用した。冷延鋼板は縦１５０ｍｍ、横１００ｍｍ、厚さ０．８ｍｍであった。冷延鋼板表面の、縦１００ｍｍ×横１００ｍｍの領域にめっきを施した。鋼種は、極低炭素鋼であった。
【００７６】
続いて、めっき液を準備した。めっき液は、大和化成株式会社製、商品名ダインジンアロイＮ２を使用した。めっき液中に塩化クロム（ＩＩＩ）六水和物（ＣｒＣｌ３・６Ｈ２Ｏ）を溶解して、各試験番号のめっき液を調整した。なお、表１中の「めっき液中Ｃｒ濃度（ｐｐｍ）」とは、めっき液中のクロムイオンの濃度（ｐｐｍ）をいい、その数値は狙い値である。「めっき液中Ｃｒ濃度（ｐｐｍ）」の値が０とは、めっき液中に前述の塩化クロム（ＩＩＩ）六水和物を添加しなかったことを意味する。
【００７７】
［めっき層形成工程］
各試験番号の冷延鋼板に、準備しためっき液を用いてＺｎ−Ｎｉ合金めっき層を形成した。Ｚｎ−Ｎｉ合金めっき層の形成は、電気めっきにより実施した。めっき液ｐＨ：３〜６、めっき液温度：３０〜４０℃、処理時間：５〜２０分であった。その他の各試験番号の試験条件を表１に示す。表１中、「めっき液流速（ｍ／ｓ）」は、めっき液の攪拌速度であり、めっき液をポンプで循環させた場合の循環量を、めっき液の線速で示した値である。
【００７８】
【表１】
2019044235.tif 000003
【００７９】
［Ｚｎ−Ｎｉ合金めっき層の組成の測定試験］
Ｚｎ−Ｎｉ合金めっき層の組成を次の方法で測定した。ハンドヘルド蛍光Ｘ線分析装置（日本電子株式会社製ＤＰ２０００（商品名ＤＥＬＴＡ  Ｐｒｅｍｉｕｍ））を用いて測定した。測定は、Ｚｎ−Ｎｉ合金めっき層を形成した冷延鋼板の表面の任意の４箇所を組成分析した。Ａｌｌｏｙ  ＰｌｕｓモードによりＺｎ及びＮｉの測定含有量を求めた。求めたＺｎ及びＮｉの測定含有量の総量でＮｉの測定含有量を除したものをＮｉ含有量（質量％）とした。結果を表１に示す。同様に、Ｃｒ含有量を測定した。しかしながら、全ての実施例で検出限界以下であった。
【００８０】
［Ｚｎ−Ｎｉ合金めっき層のＸ線回折測定試験］
Ｚｎ−Ｎｉ合金めっき層を形成した冷延鋼板の表面に対して、上述の測定条件でＸ線回折測定を実施した。得られた実測プロファイルとＡＳＴＭカードに記載された値とを比較して相を同定した。その結果、全ての実施例でγ相単相であった。また、得られた実測プロファイルから、（４１１）面に対応するピーク位置ＰＰ（ｄｅｇ）を上述の方法で算出した。そして、Ｚｎ−Ｎｉ合金めっき層に含まれるγ相の（４１１）面の間隔（Å）を求めた。結果を表１に示す。
【００８１】
［Ｚｎ−Ｎｉ合金めっき層のビッカース硬さ測定試験］
Ｚｎ−Ｎｉ合金めっき層を形成した冷延鋼板を表面に対して垂直に切断し、現れたＺｎ−Ｎｉ合金めっき層の断面に対して、上述の方法でビッカース硬さ（Ｈｖ）を測定した。結果を表１に示す。
【００８２】
［Ｚｎ−Ｎｉ合金めっき層表面の光沢度測定試験］
Ｚｎ−Ｎｉ合金めっき層を形成した冷延鋼板の表面に対して、上述の方法で光沢度を測定した。結果を表１に示す。
【００８３】
［Ｚｎ−Ｎｉ合金めっき層の厚さ測定試験］
Ｚｎ−Ｎｉ合金めっき層を形成した冷延鋼板の表面の任意の４箇所に対して、上述の方法により測定試験を実施し、Ｚｎ−Ｎｉ合金めっき層の厚さを測定した。結果を表１に示す。
【００８４】
［評価結果］
Ｚｎ−Ｎｉ合金めっき層の硬度と摺動性とは相関する。そのため、Ｚｎ−Ｎｉ合金めっき層のビッカース硬さＨｖが６００以上であれば、摺動性に優れると判断した。表１を参照して、試験番号１〜試験番号１６の冷延鋼板では、５０ｐｐｍ以上のクロムイオン濃度のめっき液でＺｎ−Ｎｉ合金めっき層を形成した。そのため、Ｚｎ−Ｎｉ合金めっき層が含有するγ相の（４１１）面の間隔が２．１１１Å以上となった。その結果、ビッカース硬さＨｖが６００以上となり、優れた摺動性を示した。
【００８５】
さらに、試験番号１〜試験番号１２の冷延鋼板では、８００ｐｐｍ以下のクロムイオン濃度のめっき液でＺｎ−Ｎｉ合金めっき層を形成した。その結果、光沢度が１００．０以上となり、優れた外観を示した。
【００８６】
一方、試験番号１７〜試験番号２２の冷延鋼板では、５０ｐｐｍ未満のクロムイオン濃度のめっき液でＺｎ−Ｎｉ合金めっき層を形成した。そのため、Ｚｎ−Ｎｉ合金めっき層が含有するγ相の（４１１）面の間隔が２．１１１Å未満であった。その結果、ビッカース硬さＨｖが６００未満となり、摺動性が悪かった。
【００８７】
以上、本発明の実施の形態を説明した。しかしながら、上述した実施の形態は本発明を実施するための例示に過ぎない。したがって、本発明は上述した実施の形態に限定されることなく、その趣旨を逸脱しない範囲内で上述した実施の形態を適宜変更して実施することができる。
【符号の説明】
【００８８】
１  摺動部材
２  摺動基材
３  Ｚｎ−Ｎｉ合金めっき層
【図１】
2019044235.tif 000004
【図２】
2019044235.tif 000005
【図３】
2019044235.tif 000006
【図４】
2019044235.tif 000007